АНГОБ
ENGOBE

Изобретение относится к составам ангобов, которые могут быть использованы в производстве керамического кирпича.
Известен ангоб, содержащий, мас.%: глина 45,0-75,0; отощающая добавка (кварцевый песок) 0-25,0; плавень (глазурь или фритта) 15,0-50,0; окрашивающая добавка (пигмент) 0-10,0 [1].
Задача изобретения состоит в повышении морозостойкости ангоба.
Технический результат достигается тем, что ангоб, включающий глину, отощающую добавку, плавень, окрашивающую добавку, в качестве отощающей добавки содержит маршалит, а в качестве плавня - молотый бой оконного листового стекла, при следующем соотношении компонентов, мас.%: глина 60,0-69,5; маршалит 10,0-15,0; молотый бой оконного листового стекла 15,0-25,0; окрашивающая добавка 0,5-5,0.
В таблице приведены составы ангоба.
Компоненты
Состав, мас.%
1
2
3
Глина
69,5
66,5
60,0
Маршалит
15,0
12,5
10,0
Молотый бой оконного листового стекла
15,0
20,0
25,0
Окрашивающая добавка
- оксид кобальта
0,5
-
-
- оксид хрома
-
1,0
-
- пиролюзит
-
-
5,0
Морозостойкость, циклы
не менее 200
не менее 200
не менее 200
Для приготовления ангоба целесообразно использовать ту же глину, что и в производстве кирпича.
Компоненты дозируют в требуемых количествах. В шаровую мельницу загружают глину, бой оконного листового стекла, окрашивающую добавку, заливают воду и проводят измельчение компонентов. В конце помола добавляют маршалит. Измельчение всех компонентов осуществляют до остатка не более 2% на сетке №008. Для ангобирования кирпича совместно с его формованием (двухслойный кирпич) влажность ангоба выбирают в пределах 18-26%. Для нанесения ангоба на поверхность кирпича после сушки влажность ангоба должна составлять 35-50%. Обжиг ангобированного кирпича проводят при температуре 950-1100°C.
Источник информации
1. RU 2006133888 A, 2008.